(57)【要約】【課題】キャリアテープの材質を特に変更する必要がなく、キャリアテープの巻姿の巻乱れ、巻緩み、巻崩れ、及びキャリアテープの反り、うねりを有効に低減できるキャリアテープの巻回方法を提供する。【解決手段】巻取リール１０に長尺のキャリアテープ１を多層に巻き付けるキャリアテープ１の巻回方法であり、巻取リール１０にキャリアテープ１の先端部側５を巻取張力を加えながら複数列にスパイラル巻きし始める巻き付け開始ステップと、巻取リール１０にキャリアテープ１の中間部を巻取張力を加えながら複数列にスパイラル巻きする巻き付け継続ステップと、巻取リール１０にキャリアテープ１の末端部側を巻取張力を加えながら複数列にスパイラル巻きし終わる巻き付け終了ステップとを含み、巻き付け開始ステップ時と巻き付け終了ステップ時における巻取張力を、巻き付け継続ステップ時における巻取張力よりもそれぞれ大きくする。【選択図】図１
2019094194.tif 000002
【特許請求の範囲】
【請求項１】
巻取リールに長尺のキャリアテープを巻き付けるキャリアテープの巻回方法であって、巻取リールにキャリアテープの先端部側を張力を加えながら巻き付ける巻き付け開始ステップと、巻取リールにキャリアテープの中間部を張力を加えながら複数列に巻き付ける巻き付け継続ステップと、巻取リールにキャリアテープの末端部側を張力を加えながら巻き付ける巻き付け終了ステップとを含み、
巻き付け開始ステップ時と巻き付け終了ステップ時における張力を、巻き付け継続ステップ時における張力よりも大きくすることを特徴とするキャリアテープの巻回方法。
【請求項２】
巻き付け開始ステップは、巻取リールにキャリアテープの先端部側を１層〜１０層の範囲で複数列にスパイラル巻きする請求項１記載のキャリアテープの巻回方法。
【請求項３】
巻き付け開始ステップ時における張力を、巻き付け継続ステップ時における張力の２倍〜７倍大きくする請求項１又は２記載のキャリアテープの巻回方法。
【請求項４】
巻き付け終了ステップは、巻取リールにキャリアテープの末端部側を１層〜１０層の範囲で複数列にスパイラル巻きする請求項１、２、又は３記載のキャリアテープの巻回方法。
【請求項５】
巻き付け終了ステップ時における張力を、巻き付け継続ステップ時における張力の１．５倍〜５倍大きくする請求項１ないし４のいずれかに記載のキャリアテープの巻回方法。
【請求項６】
キャリアテープは、樹脂含有の成形材料により成形される略帯形のテープ本体と、このテープ本体に所定の間隔で配列形成される複数の収納エンボスとを含み、成形材料の樹脂を、ポリスチレン樹脂、非晶性のポリエチレンテレフタレート樹脂、ポリカーボネート樹脂、及びＡＢＳ樹脂のいずれかとし、テープ本体の側部に複数の送り孔を所定の間隔で形成する請求項１ないし５のいずれかに記載のキャリアテープの巻回方法。
【発明の詳細な説明】
【技術分野】
【０００１】
本発明は、回路素子や半導体パッケージ等の電子部品の収納、供給、保管、在庫管理、輸送等に用いられるキャリアテープの巻回方法に関するものである。
【背景技術】
【０００２】
キャリアテープ１は、図１ないし図３に示すように、細長いテープ本体２と、このテープ本体２に配列形成される複数の送り孔３と、テープ本体２に配列形成される電子部品用の複数の収納エンボス４とを備え、所定のプレス成形法により製造された後、巻取リール１０に巻き付けられる（特許文献１、２参照）。
【０００３】
テープ本体２は、図２に示すように、例えば可撓性を有する絶縁性の中間樹脂層と、この中間樹脂層の表面に積層される導電性の表面層と、中間樹脂層の裏面に積層されて表面層との間に中間樹脂層を挟持する導電性の裏面層とを備えた長さ５００〜４０００ｍ程度の帯形に形成され、収納エンボス４と共に多層構造に形成されている。
【０００４】
中間樹脂層の材料としては、特に限定されるものではないが、例えば汎用性に優れるポリスチレン（ＰＳ）樹脂、非晶性のポリエチレンテレフタレート（Ａ‐ＰＥＴ）樹脂、耐衝撃性や寸法安定性に優れるポリカーボネート（ＰＣ）樹脂、機械的性質や成形性に優れるＡＢＳ樹脂等の樹脂シートがあげられる。また、表面層と裏面層とは、例えば中間樹脂層の表裏面の層にカーボンや帯電防止剤等がそれぞれ塗布されたり、練り込まれることで薄く積層形成され、静電気の発生を防止するよう機能する。
【０００５】
テープ本体２は、幅が規格化された４、８、１２、１６、２４、３２、４４、５６、７２、２００ｍｍ等のサイズに設定され、厚さが可撓性と強度とを両立させる観点から、０．１５〜０．５０ｍｍ、好ましくは０．２０〜０．４０ｍｍの厚みとされる。また、テープ本体２の一側部の長手方向には図２に示すように、複数の貫通孔が送り孔３として所定の間隔でそれぞれ打ち抜き形成され、各送り孔３が平面円形に形成されている。テープ本体２の表面には、電子部品を封止するトップテープが後から加熱融着される。
【０００６】
複数の収納エンボス４は、図２に示すように、テープ本体２の長手方向に所定の間隔で配列形成される。各収納エンボス４は、テープ本体２に所定の間隔で並べて形成される開口と、この開口の周縁部から裏面方向に伸びて電子部品を包囲する包囲壁と、この包囲壁の下端部に設けられて電子部品を搭載する底板とを備えた浅底のポケット形に形成され、電子部品の収納を前提にテープ本体２に一体化されている。
【０００７】
収納エンボス４の開口と底板とは、それぞれ平面矩形に形成され、底板の中央には必要に応じ、丸い貫通孔が検査孔として打ち抜き形成される。この検査孔は、検出センサにより、電子部品の有無を検出する場合等に利用される。
【０００８】
巻取リール１０は、図１や図３に示すように、例えば円筒形の巻芯（コア）１１と、この巻芯１１の両端部にそれぞれ装着されて相対向する左右一対のフランジ１２とを備え、巻芯１１の外周面にキャリアテープ１が巻き付けられる。巻取リール１０に巻き付けられるキャリアテープ１は、長く巻き付けて生産性を向上させる観点から、レコード巻きではなく、スパイラル巻き（トラバース巻き）されるのが一般的である。
【０００９】
具体的には、巻取リール１０の巻芯１１の軸方向、換言すれば、巻芯１１の一端部方向から他端部方向に一層目のキャリアテープ１が所定の巻取張力で横方向に移動しながら複数列に整列して巻き付けられる（図１参照）とともに、巻芯１１の他端部方向から一端部方向に二層目のキャリアテープ１が所定の巻取張力で横方向に移動しながら複数列に整列して巻き付けられ、その後、巻芯１１の一端部方向から他端部方向に三層目のキャリアテープ１が所定の巻取張力で横方向に移動しながら複数列に整列して巻き付けられ、以下、これらの巻き付け作業の繰り返しにより、キャリアテープ１が多層に巻き付けられる（図３参照）。
【００１０】
ところで、キャリアテープ１は、強い巻取張力でスパイラル巻きされると、左幅方向や右幅方向に弓なりの反りが発生（図４、図５参照）したり、左右幅方向に蛇行してうねりが発生（図６参照）したり、巻姿に巻乱れが生じる（図８、図９参照）。さらに、キャリアテープ１に電子部品を収納するとき、巻取リール１０に巻回されたキャリアテープ１を繰り出すが、この際、繰り出し不良を招くこととなる。
【００１１】
これに対し、弱い巻取張力でスパイラル巻きされると、キャリアテープ１の巻姿に巻緩みが生じ（図１０参照）、この巻緩み等に伴い、巻姿に巻崩れが発生するという問題が生じる（図７参照）。
【００１２】
このような問題を解消するため、従来においては、（１）キャリアテープ１の中間樹脂層の材質を弾性率の高い材質に変更する方法、（２）巻取リール１０にキャリアテープ１をスパイラル巻きする場合に、一定の巻取張力でスパイラル巻きする方法、（３）巻取リール１０にキャリアテープ１をスパイラル巻きする場合に、巻取張力を徐々に強くしながらスパイラル巻きする方法が提案されている。
【先行技術文献】
【特許文献】
【００１３】
【特許文献１】特許第５５８６７１６号公報
【特許文献２】特開２００２‐２７４７０７号公報
【発明の概要】
【発明が解決しようとする課題】
【００１４】
しかしながら、（１）の方法の場合には、キャリアテープ１の弾性率は向上するものの、キャリアテープ１を成形して製造する作業に支障を来す等、大きな問題が新たに生じることとなる。また、（２）、（３）の方法の場合には、ある程度の効果は期待できるものの、巻取張力の変更に限界があるので、製品によっては、キャリアテープ１の巻姿の巻乱れ、巻緩み、巻崩れを防止できないことがある。
【００１５】
本発明は上記に鑑みなされたもので、キャリアテープの材質を特に変更する必要がなく、キャリアテープの巻姿の巻乱れ、巻緩み、巻崩れ、及びキャリアテープの反り、うねりを有効に低減することのできるキャリアテープの巻回方法を提供することを目的としている。
【課題を解決するための手段】
【００１６】
本発明においては上記課題を解決するため、巻取リールに長尺のキャリアテープを巻き付ける巻回方法であって、
巻取リールにキャリアテープの先端部側を張力を加えながら巻き付ける巻き付け開始ステップと、巻取リールにキャリアテープの中間部を張力を加えながら複数列に巻き付ける巻き付け継続ステップと、巻取リールにキャリアテープの末端部側を張力を加えながら巻き付ける巻き付け終了ステップとを含み、
巻き付け開始ステップ時と巻き付け終了ステップ時における張力を、巻き付け継続ステップ時における張力よりも大きくすることを特徴としている。
【００１７】
なお、巻き付け開始ステップは、巻取リールにキャリアテープの先端部側を１層〜１０層の範囲で複数列にスパイラル巻きすることが好ましい。
また、巻き付け開始ステップ時における張力を、巻き付け継続ステップ時における張力の２倍〜７倍大きくすることが好ましい。
【００１８】
また、巻き付け終了ステップは、巻取リールにキャリアテープの末端部側を１層〜１０層の範囲で複数列にスパイラル巻きすることが好ましい。
また、巻き付け終了ステップ時における張力を、巻き付け継続ステップ時における張力の１．５倍〜５倍大きくすると良い。
【００１９】
また、キャリアテープは、樹脂含有の成形材料により成形される略帯形のテープ本体と、このテープ本体に所定の間隔で配列形成される複数の収納エンボスとを含み、成形材料の樹脂を、ポリスチレン樹脂、非晶性のポリエチレンテレフタレート樹脂、ポリカーボネート樹脂、及びＡＢＳ樹脂のいずれかとし、テープ本体の側部に複数の送り孔を所定の間隔で形成すると良い。
【００２０】
ここで、特許請求の範囲におけるキャリアテープのテープ本体は、単層構造、二層構造、三層等の多層構造でも良い。このテープ本体の側部には、テープ本体の一側部と、テープ本体の両側部のいずれもが含まれる。また、収納エンボスは、テープ本体に必要数が形成され、各種の部品（半導体パッケージ、抵抗素子、キャパシタ等）を収納する。この収納エンボスの大きさや形は、収納する部品の大きさに応じて変更される。したがって、収納エンボスは、送り孔よりも大きくても良いし、小さくても良い。さらに、巻き付け継続ステップは、１ステップでも良いし、複数のステップに分割することができる。
【００２１】
本発明によれば、キャリアテープの反り、うねり、巻崩れ、繰り出し不良、巻乱れ、巻緩みの原因となりやすいキャリアテープの先端部側と末端部側の張力をこれら以外の張力よりも強くするので、キャリアテープの変形や巻崩れ、繰り出し不良、巻乱れ、巻緩み等を抑制することができる。
【発明の効果】
【００２２】
本発明によれば、巻き付け開始ステップ時と巻き付け終了ステップ時における張力を、巻き付け継続ステップ時における張力よりも大きくするので、キャリアテープの材質を特に変更する必要がなく、しかも、キャリアテープの巻姿の巻乱れ、巻緩み、巻崩れを有効に低減することができるという効果がある。また、キャリアテープの反りやうねりを有効に低減することができる。
【図面の簡単な説明】
【００２３】
【図１】巻取リールの巻芯に一層目のキャリアテープの先端部側を複数列にスパイラル巻きした状態を模式的に示す説明図である。
【図２】キャリアテープを模式的に示す平面説明図である。
【図３】巻取リールの巻芯にキャリアテープを複数列、かつ多層にスパイラル巻きした状態を模式的に示す説明図である。
【図４】左幅方向に反ったキャリアテープを模式的に示す平面説明図である。
【図５】右幅方向に反ったキャリアテープを模式的に示す平面説明図である。
【図６】左右幅方向にうねったキャリアテープを模式的に示す平面説明図である。
【図７】巻取リールに巻き付けられた多層のキャリアテープの巻姿が崩れた状態を模式的に示す説明図である。
【図８】巻取リールの巻芯に巻き付けられた一層目のキャリアテープの先端部側が巻乱れた状態を模式的に示す説明図である。
【図９】巻取リールに巻き付けられた多層のキャリアテープが巻乱れた状態を模式的に示す説明図である。
【図１０】巻取リールの巻芯に巻き付けられた多層のキャリアテープが緩んだ状態を模式的に示す説明図である。
【発明を実施するための形態】
【００２４】
以下、図面を参照して本発明の好ましい実施の形態を説明すると、本実施形態におけるキャリアテープの巻回方法は、図１ないし図３に示すように、巻取リール１０に長尺のキャリアテープ１を巻き付ける方法であり、キャリアテープ１を巻き付けるステップを、巻き付け開始ステップ、巻き付け継続ステップ、及び巻き付け終了ステップの３段階以上に分割し、巻き付け開始ステップ時と巻き付け終了ステップ時における巻取張力を、巻き付け継続ステップ時における巻取張力よりもそれぞれ大きくして巻取張力を変化させるようにしている。
【００２５】
キャリアテープ１は、図１ないし図３に示すように、ポリスチレン樹脂や非晶性のポリエチレンテレフタレート樹脂により成形された細長い帯形のテープ本体２と、このテープ本体２の長手方向に所定の間隔で配列形成される複数の送り孔３と、テープ本体２の長手方向に所定の間隔で配列形成される電子部品収納用の複数の収納エンボス４とを備え、所定のプレス成形法により製造された後、巻取リール１０の巻芯１１に所定の巻取張力で巻き付けられる。
【００２６】
このキャリアテープ１は、先端部側５と末端部側６が使用の対象とはならず、これら先端部側５と末端部側６以外の中間部が使用の対象となるのが一般的である。これらキャリアテープ１と巻取リール１０については、従来例と同様であるので、説明を省略する。
【００２７】
巻き付け開始ステップ、巻き付け継続ステップ、及び巻き付け終了ステップの間は、巻取張力が急激に変化するのを防止する観点から、暫次変化するよう設定される。巻き付け開始ステップは、巻取リール１０の巻芯１１軸方向（図１の左右方向）にキャリアテープ１の使用対象とはならない数ｍの先端部側５を巻取張力を加えながら複数列にスパイラル巻きし始めるステップである。この巻き付け開始ステップにおけるキャリアテープ１の先端部側５は、１層〜１０層の範囲で複数列に整列して斜めにスパイラル巻きされる。
【００２８】
巻き付け開始ステップ時における巻取張力は、キャリアテープ１の材質にもよるが、巻き付け継続ステップ時における巻取張力の２倍〜７倍大きい値とされる。これは、巻取張力が巻き付け継続ステップ時における巻取張力の２倍未満の場合には、実験結果から、キャリアテープ１に巻緩みが発生するからである。これに対し、巻取張力が巻き付け継続ステップ時における巻取張力の７倍を越える場合には、実験結果から、巻き始めのキャリアテープ１が整列せずに乱れ、巻乱れが発生するからである。巻取張力は、所定のテンションンゲージ等により測定することが可能である。
【００２９】
巻き付け継続ステップは、巻取リール１０の巻芯１１軸方向にキャリアテープ１の使用対象となる中間部を巻取張力を加えながら複数列に整列させて斜めにスパイラル巻きするステップである。この巻き付け継続ステップにおける巻取張力は、巻き付け開始ステップや巻き付け終了ステップにおける巻取張力よりも、キャリアテープ１の整列が崩れない範囲で相対的に小さくされ、キャリアテープ１の反りやうねりに伴う電子部品の挿入不良、テーピングエラーの発生が防止される。巻取張力は、所定のテンションンゲージ等により測定することが可能である。
【００３０】
巻き付け終了ステップは、巻取リール１０の巻芯１１軸方向にキャリアテープ１の使用対象とはならない数ｍの末端部側６を巻取張力を加えながら複数列にスパイラル巻きし終わるステップである。この巻き付け終了ステップにおけるキャリアテープ１の末端部側６は、１層〜１０層の範囲で複数列に整列して斜めにスパイラル巻きされる。
【００３１】
巻き付け終了ステップ時における巻取張力は、キャリアテープ１の材質にもよるが、巻き付け継続ステップ時における巻取張力の１．５倍〜５倍大きい値とされる。これは、巻取張力が巻き付け継続ステップ時における巻取張力の１．５倍未満の場合には、実験結果から、キャリアテープ１に巻緩みが発生するからである。これに対し、巻取張力が巻き付け継続ステップ時における巻取張力の５倍を越える場合には、実験結果から、巻き終わりのキャリアテープ１が整列せず、巻乱れが発生するからである。この巻取張力も、所定のテンションンゲージ等により測定することが可能である。
【００３２】
上記において、巻取リール１０に細長いキャリアテープ１をスパイラル巻きする場合には、先ず、巻き付け開始ステップで巻取リール１０の巻芯１１の軸方向、換言すれば、巻芯１１の一端部方向から他端部方向に一層目のキャリアテープ１の先端部側５を強い巻取張力で横方向に移動させながら複数列に整列させて巻き付ける。
【００３３】
こうして一層目のキャリアテープ１の先端部側５を複数列に整列させて巻き付けたら、必要に応じ、巻芯１１の他端部方向から一端部方向に二層目のキャリアテープ１を強い巻取張力で横方向に移動させながら複数列に整列させて巻き付けるとともに、巻芯１１の一端部方向から他端部方向に三層目のキャリアテープ１を強い巻取張力で横方向に移動させながら複数列に整列させて巻き付け、以下、これらの作業の繰り返しにより、キャリアテープ１の先端部側５を完全に巻き付ける。
【００３４】
次いで、巻き付け開始ステップでキャリアテープ１の先端部側５の巻き付けが終了したら、巻き付け継続ステップで巻取リール１０の巻芯１１の一端部方向から他端部方向に一層目のキャリアテープ１の中間部を相対的に弱い巻取張力で横方向に移動させながら複数列に整列させて巻き付け、巻芯１１の他端部方向から一端部方向に二層目のキャリアテープ１を弱い巻取張力で横方向に移動させながら複数列に整列させて巻き付ける。その後、巻芯１１の一端部方向から他端部方向に三層目のキャリアテープ１を弱い巻取張力で横方向に移動させながら複数列に整列させて巻き付け、以下、これらの作業の繰り返しにより、キャリアテープ１の中間部を多層に巻き付ける。
【００３５】
次いで、巻き付け継続ステップでキャリアテープ１の中間部の巻き付けが終了したら、巻き付け終了ステップで巻取リール１０の巻芯１１の一端部方向から他端部方向に一層目のキャリアテープ１の末端部側６を強い巻取張力で横方向に移動させながら複数列に整列させて巻き付ける。
【００３６】
一層目のキャリアテープ１の末端部側６を複数列に整列させて巻き付けたら、必要に応じ、巻芯１１の他端部方向から一端部方向に二層目のキャリアテープ１を強い巻取張力で横方向に移動させながら複数列に整列させて巻き付けるとともに、巻芯１１の一端部方向から他端部方向に三層目のキャリアテープ１を強い巻取張力で横方向に移動させながら複数列に整列させて巻き付け、以下、これらの作業の繰り返しにより、キャリアテープ１の末端部側６を完全に巻き付ければ、巻取リール１０に細長いキャリアテープ１をスパイラル巻きすることができる。
【００３７】
上記によれば、キャリアテープ１の材質を特に変更する必要がないので、キャリアテープ１の製造作業に支障を来すおそれを有効に排除することができる。また、キャリアテープ１の反り、うねり、巻崩れ、繰り出し不良、巻乱れ、巻緩みの原因となりやすいキャリアテープ１の先端部側５と末端部側６の巻取張力のみを強くするので、製品に拘わらず、キャリアテープ１の反り、うねり、巻崩れ、繰り出し不良、巻乱れ、巻緩みを有効に防止することができる。
【００３８】
なお、上記実施形態ではキャリアテープ１の中間樹脂層の材料として、ポリスチレン樹脂や非晶性のポリエチレンテレフタレート樹脂を主に示したが、何らこれに限定されるものではなく、ポリカーボネート樹脂やＡＢＳ樹脂でも良い。また、キャリアテープ１のテープ本体２と収納エンボス４とは、可撓性を有する中間樹脂層と、この中間樹脂層の表面に積層される導電性の表面層とを備えた二層構造でも良い。
【００３９】
また、テープ本体２の中央部を凹ませ、この凹み部分に複数の収納エンボス４を一体形成しても良い。また、各収納エンボス４の底板に、電子部品を浮かせて支持する平面略枠形の支持壁を立設することもできる。さらに、巻き付け継続ステップは、必要に応じ、複数のステップにすることもできる。
【実施例】
【００４０】
以下、本発明に係るキャリアテープの巻回方法の実施例を比較例と共に説明する。
〔実施例１〕
先ず、巻取リールに細長い帯形のキャリアテープをスパイラル巻きし、このキャリアテープの最内周の巻姿を視認して検討・評価し、巻姿の良否を表１にまとめた。
【００４１】
巻取リールは，外径φ２５４ｍｍ、幅３３．５ｍｍのタイプを使用した。また、キャリアテープは、ポリスチレン樹脂により幅４ｍｍ、総厚０．４５ｍｍにプレス成形した。キャリアテープをスパイラル巻きするステップは、巻き付け開始ステップ、巻き付け継続ステップ、及び巻き付け終了ステップの３段階とした。巻き付け開始ステップでは、巻取リールの巻芯の軸方向にキャリアテープの先端部側を巻取張力８０ｇで横方向に移動させながら複数列に整列させて１０層スパイラル巻きした。
【００４２】
巻き付け継続ステップでは、巻取リールの巻芯の軸方向にキャリアテープの中央部を巻取張力４０ｇで横方向に移動させながら複数列に整列させて多層にスパイラル巻きした。また、巻き付け終了ステップでは、巻取リールの巻芯の軸方向にキャリアテープの末端部側を巻取張力６０ｇで横方向に移動させながら複数列に整列させて１０層スパイラル巻きした。各ステップの巻取張力は、テンションンゲージにより測定した。キャリアテープを完全にスパイラル巻きしたら、このスパイラル巻きしたキャリアテープの巻緩み量と反り最大量とをそれぞれ計測して計測値を表１に記載し、キャリアテープの最外周の巻姿を視認して検討し、巻姿の良否を表１にまとめた。
【００４３】
キャリアテープの巻緩み量は、振動試験後に緩み量として、巻取リールのフランジの先端部からキャリアテープまでの長さを計測し、振動試験前と振動試験後の変位量を記録した。振動試験は、加速度４Ｇの環境下（振動はＺ軸方向のみ）で１４分間放置する条件で実施した。また、キャリアテープの反り最大量は、加速試験後に反り量として、巻取リールに巻かれたキャリアテープの中間部の１層分を４００ｍｍ毎にカットし、幅方向の変位量を計測してその最大値を記録した。加速試験は、気温４０℃の環境下で２４時間放置する条件で実施した。
【００４４】
〔実施例２〕
基本的には実施例１と同様だが、巻き付け開始ステップでは、巻取リールの巻芯の軸方向にキャリアテープの先端部側を巻取張力１２０ｇで横方向に移動させながら複数列に整列させて１０層スパイラル巻きした。また、巻き付け継続ステップでは、巻取リールの巻芯の軸方向にキャリアテープの中央部を巻取張力４０ｇで横方向に移動させながら複数列に整列させてスパイラル巻きした。巻き付け終了ステップでは、巻取リールの巻芯の軸方向にキャリアテープの末端部側を巻取張力８０ｇで横方向に移動させながら複数列に整列させて１０層スパイラル巻きした。
【００４５】
その他の部分は、実施例１と同様にしてスパイラル巻きしたキャリアテープの巻緩み量と反り最大量とをそれぞれ計測して計測値を表１に記載し、キャリアテープの最内外周の巻姿を視認して検討・評価し、巻姿の良否を表１にまとめた。
【００４６】
〔実施例３〕
基本的には実施例１と同様だが、巻き付け開始ステップでは、巻取リールの巻芯の軸方向にキャリアテープの先端部側を巻取張力２００ｇで横方向に移動させながら複数列に整列させて１０層スパイラル巻きした。また、巻き付け継続ステップでは、巻取リールの巻芯の軸方向にキャリアテープの中央部を巻取張力４０ｇで横方向に移動させながら複数列に整列させてスパイラル巻きした。巻き付け終了ステップでは、巻取リールの巻芯の軸方向にキャリアテープの末端部側を巻取張力１２０ｇで横方向に移動させながら複数列に整列させて１０層スパイラル巻きした。
【００４７】
その他の部分は、実施例１と同様にしてスパイラル巻きしたキャリアテープの巻緩み量と反り最大量とをそれぞれ計測して計測値を表１に記載し、キャリアテープの最内外周の巻姿を視認して検討・評価し、巻姿の良否を表１にまとめた。
【００４８】
〔実施例４〕
基本的には実施例１と同様だが、巻き付け開始ステップでは、巻取リールの巻芯の軸方向にキャリアテープの先端部側を巻取張力２８０ｇで横方向に移動させながら複数列に整列させて１０層スパイラル巻きした。また、巻き付け継続ステップでは、巻取リールの巻芯の軸方向にキャリアテープの中央部を巻取張力４０ｇで横方向に移動させながら複数列に整列させてスパイラル巻きした。巻き付け終了ステップでは、巻取リールの巻芯の軸方向にキャリアテープの末端部側を巻取張力２００ｇで横方向に移動させながら複数列に整列させて１０層スパイラル巻きした。
【００４９】
その他の部分は、実施例１と同様にしてスパイラル巻きしたキャリアテープの巻緩み量と反り最大量とをそれぞれ計測して計測値を表１に記載し、キャリアテープの最内外周の巻姿を視認して検討・評価し、巻姿の良否を表１にまとめた。
【００５０】
〔実施例５〕
先ず、巻取リールに細長い帯形のキャリアテープをスパイラル巻きし、このキャリアテープの最内周の巻姿を視認して検討・評価し、巻姿の良否を表２にまとめた。
【００５１】
巻取リールは，外径φ５７０ｍｍ、幅３００ｍｍのタイプを使用した。また、キャリアテープは、ポリスチレン樹脂により幅４４ｍｍ、総厚２２．１ｍｍにプレス成形した。キャリアテープをスパイラル巻きするステップは、巻き付け開始ステップ、巻き付け継続ステップ、及び巻き付け終了ステップの３段階とした。巻き付け開始ステップでは、巻取リールの巻芯の軸方向にキャリアテープの先端部側を巻取張力２００ｇで横方向に移動させながら複数列に整列させて１０層スパイラル巻きした。
【００５２】
巻き付け継続ステップでは、巻取リールの巻芯の軸方向にキャリアテープの中央部を巻取張力１００ｇで横方向に移動させながら複数列に整列させてスパイラル巻きした。また、巻き付け終了ステップでは、巻取リールの巻芯の軸方向にキャリアテープの末端部側を巻取張力１５０ｇで横方向に移動させながら複数列に整列させて１０層スパイラル巻きした。各ステップの巻取張力は、テンションンゲージにより測定した。キャリアテープを完全にスパイラル巻きしたら、このスパイラル巻きしたキャリアテープの巻緩み量と反り最大量とをそれぞれ計測して計測値を表２に記載し、キャリアテープの最外周の巻姿を視認して検討・評価し、巻姿の良否を表２にまとめた。
【００５３】
キャリアテープの巻緩み量は、振動試験後に緩み量として、巻取リールのフランジの先端部からキャリアテープまでの長さを計測し、振動試験前と振動試験後の変位量を記録した。振動試験は、加速度４Ｇの環境下（振動はＺ軸方向のみ）で１４分間放置する条件で実施した。また、キャリアテープの反り最大量は、加速試験後に反り量として、巻取リールに巻かれたキャリアテープの中間部の１層分を４００ｍｍ毎にカットし、幅方向の変位量を計測してその最大値を記録した。加速試験は、気温４０℃の環境下で２４時間放置する条件で実施した。
【００５４】
〔実施例６〕
基本的には実施例５と同様だが、巻き付け開始ステップでは、巻取リールの巻芯の軸方向にキャリアテープの先端部側を巻取張力３００ｇで横方向に移動させながら複数列に整列させて１０層スパイラル巻きした。また、巻き付け継続ステップでは、巻取リールの巻芯の軸方向にキャリアテープの中央部を巻取張力１００ｇで横方向に移動させながら複数列に整列させてスパイラル巻きした。巻き付け終了ステップでは、巻取リールの巻芯の軸方向にキャリアテープの末端部側を巻取張力２００ｇで横方向に移動させながら複数列に整列させて１０層スパイラル巻きした。
【００５５】
その他の部分は、実施例５と同様にしてスパイラル巻きしたキャリアテープの巻緩み量と反り最大量とをそれぞれ計測して計測値を表２に記載し、キャリアテープの最内外周の巻姿を視認して検討・評価し、巻姿の良否を表２にまとめた。
【００５６】
〔実施例７〕
基本的には実施例５と同様だが、巻き付け開始ステップでは、巻取リールの巻芯の軸方向にキャリアテープの先端部側を巻取張力５００ｇで横方向に移動させながら複数列に整列させて１０層スパイラル巻きした。また、巻き付け継続ステップでは、巻取リールの巻芯の軸方向にキャリアテープの中央部を巻取張力１００ｇで横方向に移動させながら複数列に整列させてスパイラル巻きした。巻き付け終了ステップでは、巻取リールの巻芯の軸方向にキャリアテープの末端部側を巻取張力３００ｇで横方向に移動させながら複数列に整列させて１０層スパイラル巻きした。
【００５７】
その他の部分は、実施例５と同様にしてスパイラル巻きしたキャリアテープの巻緩み量と反り最大量とをそれぞれ計測して計測値を表２に記載し、キャリアテープの最内外周の巻姿を視認して検討・評価し、巻姿の良否を表２にまとめた。
【００５８】
〔実施例８〕
基本的には実施例５と同様だが、巻き付け開始ステップでは、巻取リールの巻芯の軸方向にキャリアテープの先端部側を巻取張力７００ｇで横方向に移動させながら複数列に整列させて１０層スパイラル巻きした。また、巻き付け継続ステップでは、巻取リールの巻芯の軸方向にキャリアテープの中央部を巻取張力１００ｇで横方向に移動させながら複数列に整列させてスパイラル巻きした。巻き付け終了ステップでは、巻取リールの巻芯の軸方向にキャリアテープの末端部側を巻取張力５００ｇで横方向に移動させながら複数列に整列させて１０層スパイラル巻きした。
【００５９】
その他の部分は、実施例５と同様にしてスパイラル巻きしたキャリアテープの巻緩み量と反り最大量とをそれぞれ計測して計測値を表２に記載し、キャリアテープの最内外周の巻姿を視認して検討・評価し、巻姿の良否を表２にまとめた。
【００６０】
〔比較例１〕
先ず、巻取リールに細長い帯形のキャリアテープをスパイラル巻きし、このキャリアテープの最内周の巻姿を視認して検討・評価し、巻姿の良否を表１にまとめた。
【００６１】
巻取リールは，外径φ２５４ｍｍ、幅３３．５ｍｍのタイプを使用した。また、キャリアテープは、ポリスチレン樹脂により幅４ｍｍ、総厚０．４５ｍｍにプレス成形した。キャリアテープをスパイラル巻きするステップは、巻き付け開始ステップ、巻き付け継続ステップ、及び巻き付け終了ステップの３段階とした。巻き付け開始ステップでは、巻取リールの巻芯の軸方向にキャリアテープの先端部側を巻取張力４０ｇで横方向に移動させながら複数列に整列させて１０層スパイラル巻きした。
【００６２】
巻き付け継続ステップでは、巻取リールの巻芯の軸方向にキャリアテープの中央部を巻取張力４０ｇで横方向に移動させながら複数列に整列させて多層にスパイラル巻きした。また、巻き付け終了ステップでは、巻取リールの巻芯の軸方向にキャリアテープの末端部側を巻取張力４０ｇで横方向に移動させながら複数列に整列させて１０層スパイラル巻きした。各ステップの巻取張力は、テンションンゲージにより測定した。キャリアテープを完全にスパイラル巻きしたら、このスパイラル巻きしたキャリアテープの巻緩み量と反り最大量とをそれぞれ計測して計測値を表１に記載し、キャリアテープの最外周の巻姿を視認して検討・評価し、巻姿の良否を表１にまとめた。
【００６３】
キャリアテープの巻緩み量は、振動試験後に緩み量として、巻取リールのフランジの先端部からキャリアテープまでの長さを計測し、振動試験前と振動試験後の変位量を記録した。振動試験は、加速度４Ｇの環境下（振動はＺ軸方向のみ）で１４分間放置する条件で実施した。また、キャリアテープの反り最大量は、加速試験後に反り量として、巻取リールに巻かれたキャリアテープの中間部の１層分を４００ｍｍ毎にカットし、幅方向の変位量を計測してその最大値を記録した。加速試験は、気温４０℃の環境下で２４時間放置する条件で実施した。
【００６４】
〔比較例２〕
基本的には比較例１と同様だが、巻き付け開始ステップ、巻き付け継続ステップ、及び巻き付け終了ステップの巻取張力をそれぞれ１２０ｇに設定した。その他の部分は、比較例１と同様にしてスパイラル巻きしたキャリアテープの巻緩み量と反り最大量とをそれぞれ計測して計測値を表１に記載し、キャリアテープの最外周の巻姿を視認して検討・評価し、巻姿の良否を表１にまとめた。
【００６５】
〔比較例３〕
基本的には比較例１と同様だが、巻き付け開始ステップの巻取張力を６０ｇ、巻き付け継続ステップの巻取張力を４０ｇ、及び巻き付け終了ステップの巻取張力を４８ｇにそれぞれ設定した。その他の部分は、比較例１と同様にしてスパイラル巻きしたキャリアテープの巻緩み量と反り最大量とをそれぞれ計測して計測値を表１に記載し、キャリアテープの最内外周の巻姿を視認して検討し、巻姿の良否を表１にまとめた。
【００６６】
〔比較例４〕
基本的には比較例１と同様だが、巻き付け開始ステップの巻取張力を４００ｇ、巻き付け継続ステップの巻取張力を４０ｇ、及び巻き付け終了ステップの巻取張力を２８０ｇにそれぞれ設定した。その他の部分は、比較例１と同様にしてスパイラル巻きしたキャリアテープの巻緩み量と反り最大量とをそれぞれ計測して計測値を表１に記載し、キャリアテープの最内外周の巻姿を視認して検討し、巻姿の良否を表１にまとめた。
【００６７】
〔比較例５〕
巻取リールに細長い帯形のキャリアテープをスパイラル巻きし、このキャリアテープの最内周の巻姿を視認して検討・評価し、巻姿の良否を表２にまとめた。
【００６８】
巻取リールは，外径φ５７０ｍｍ、幅３００ｍｍのタイプを使用した。また、キャリアテープは、ポリスチレン樹脂により幅４４ｍｍ、総厚２２．１ｍｍにプレス成形した。キャリアテープをスパイラル巻きするステップは、巻き付け開始ステップ、巻き付け継続ステップ、及び巻き付け終了ステップの３段階とした。巻き付け開始ステップでは、巻取リールの巻芯の軸方向にキャリアテープの先端部側を巻取張力１００ｇで横方向に移動させながら複数列に整列させて１０層スパイラル巻きした。
【００６９】
巻き付け継続ステップでは、巻取リールの巻芯の軸方向にキャリアテープの中央部を巻取張力１００ｇで横方向に移動させながら複数列に整列させてスパイラル巻きした。また、巻き付け終了ステップでは、巻取リールの巻芯の軸方向にキャリアテープの末端部側を巻取張力１００ｇで横方向に移動させながら複数列に整列させて１０層スパイラル巻きした。各ステップの巻取張力は、テンションンゲージにより測定した。キャリアテープを完全にスパイラル巻きしたら、このスパイラル巻きしたキャリアテープの巻緩み量と反り最大量とをそれぞれ計測して計測値を表２に記載し、キャリアテープの最外周の巻姿を視認して検討し、巻姿の良否を表２にまとめた。
【００７０】
キャリアテープの巻緩み量は、振動試験後に緩み量として、巻取リールのフランジの先端部からキャリアテープまでの長さを計測し、振動試験前と振動試験後の変位量を記録した。振動試験は、加速度４Ｇの環境下（振動はＺ軸方向のみ）で１４分間放置する条件で実施した。また、キャリアテープの反り最大量は、加速試験後に反り量として、キャリアテープの中間部の１層分を４００ｍｍ毎にカットし、幅方向の変位量を計測してその最大値を記録した。加速試験は、気温４０℃の環境下で２４時間放置する条件で実施した。
【００７１】
〔比較例６〕
基本的には比較例５と同様だが、巻き付け開始ステップ、巻き付け継続ステップ、及び巻き付け終了ステップの巻取張力をそれぞれ３００ｇに設定した。その他の部分は、比較例５と同様にしてスパイラル巻きしたキャリアテープの巻緩み量と反り最大量とをそれぞれ計測して計測値を表２に記載し、キャリアテープの最内外周の巻姿を視認して検討し、巻姿の良否を表２にまとめた。
【００７２】
〔比較例７〕
基本的には比較例５と同様だが、巻き付け開始ステップの巻取張力を１５０ｇ、巻き付け継続ステップの巻取張力を１００ｇ、及び巻き付け終了ステップの巻取張力を１２０ｇにそれぞれ設定した。その他の部分は、比較例１と同様にしてスパイラル巻きしたキャリアテープの巻緩み量と反り最大量とをそれぞれ計測して計測値を表２に記載し、キャリアテープの最内外周の巻姿を視認して検討し、巻姿の良否を表２にまとめた。
【００７３】
〔比較例８〕
基本的には比較例５と同様だが、巻き付け開始ステップの巻取張力を１０００ｇ、巻き付け継続ステップの巻取張力を１００ｇ、及び巻き付け終了ステップの巻取張力を７００ｇにそれぞれ設定した。その他の部分は、比較例５と同様にしてスパイラル巻きしたキャリアテープの巻緩み量と反り最大量とをそれぞれ計測して計測値を表２に記載し、キャリアテープの最内外周の巻姿を視認して検討し、巻姿の良否を表２にまとめた。
【００７４】
【表１】
2019094194.tif 000003
【００７５】
【表２】
2019094194.tif 000004
【００７６】
〔評    価〕
実施例１の場合、キャリアテープの最内周の巻姿は、最外周の巻姿と同様に良好であった。また、キャリアテープの巻緩み量は、６ｍｍであったが、実用上、問題ない範囲であった。キャリアテープの反り最大量は、１ｍｍであったが、実用上、問題ない範囲であった。
【００７７】
実施例２の場合、キャリアテープの最内周の巻姿は、最外周の巻姿と同様に良好であった。また、キャリアテープの巻緩み量は、０ｍｍであり、きわめて優れた結果を得ることができた。キャリアテープの反り最大量は、−１ｍｍであったが、実用上、問題ない範囲であった。
【００７８】
実施例３の場合、キャリアテープの最内周の巻姿は、最外周の巻姿と同様に良好であった。また、キャリアテープの巻緩み量は、０ｍｍであり、きわめて優れた結果を得ることができた。キャリアテープの反り最大量も０ｍｍであり、きわめて優れた結果を得ることができた。
実施例４の場合、キャリアテープの最内周の巻姿は、最外周の巻姿と同様に良好であった。また、キャリアテープの巻緩み量も０ｍｍであり、きわめて優れた結果を得ることができた。キャリアテープの反り最大量は、２ｍｍであったが、実用上、問題ない範囲であった。
【００７９】
実施例５の場合、キャリアテープの最内周の巻姿は、最外周の巻姿と同様に良好であった。また、キャリアテープの巻緩み量は、４ｍｍであったが、実用上、支障のない範囲であった。キャリアテープの反り最大量は、１ｍｍであったが、実用上、支障のない範囲であった。
実施例６の場合、キャリアテープの最内周の巻姿は、最外周の巻姿と同様に良好であった。また、キャリアテープの巻緩み量は、１ｍｍであったが、実用上、支障のない範囲であった。キャリアテープの反り最大量は、−１ｍｍであったが、実用上、支障のない範囲であった。
【００８０】
実施例７の場合、キャリアテープの最内周の巻姿は、最外周の巻姿と同様に良好であった。また、キャリアテープの巻緩み量も０ｍｍであり、きわめて優れた結果を得ることができた。キャリアテープの反り最大量は、２ｍｍであったが、実用上、支障のない範囲であった。
実施例８の場合、キャリアテープの最内周の巻姿は、最外周の巻姿と同様に良好であった。また、キャリアテープの巻緩み量も０ｍｍであり、きわめて優れた結果を得ることができた。キャリアテープの反り最大量は、１ｍｍであったが、実用上、問題ない範囲であった。
【００８１】
上記各実施例に対し、比較例１の場合、キャリアテープの巻緩み量は、巻取張力が常時一定であったので、２５ｍｍにもなり、実用上、問題となるのが判明した。
比較例２の場合、キャリアテープの反り最大量は、巻取張力が常時一定であったので、１６ｍｍにもなり、実用上、問題となるのが判明した。
比較例３の場合、キャリアテープの巻緩み量は、巻き付け開始ステップ時における張力が巻き付け継続ステップ時における張力の２倍未満であるとともに、巻き付け終了ステップ時における張力が巻き付け継続ステップ時における張力の１．５倍未満なので、２１ｍｍの緩み量になり、実用上、問題化するのが判明した。
【００８２】
比較例４の場合、キャリアテープの最内周の巻姿は、巻き付け開始ステップ時における張力が巻き付け継続ステップ時における張力の７倍を越えるとともに、巻き付け終了ステップ時における張力が巻き付け継続ステップ時における張力の５倍を越えるので、キャリアテープの整列が乱れ、最外周の巻姿と同様、大きな巻乱れが生じた。
比較例５の場合、キャリアテープの巻緩み量は、巻取張力が常時一定であったので、２２ｍｍにもなり、実用上、問題化するのが判明した。
【００８３】
比較例６の場合、キャリアテープの反り最大量は、巻取張力が常時一定であったので、３４ｍｍにもなり、実用上、問題となるのが判明した。
比較例７の場合、キャリアテープの巻緩み量は、巻き付け開始ステップ時における張力が巻き付け継続ステップ時における張力の２倍未満であるとともに、巻き付け終了ステップ時における張力が巻き付け継続ステップ時における張力の１．５倍未満なので、１４ｍｍにもなり、実用上、問題化するのが判明した。
【００８４】
比較例８の場合、キャリアテープの最内周の巻姿は、巻き付け開始ステップ時における張力が巻き付け継続ステップ時における張力の７倍を越えるとともに、巻き付け終了ステップ時における張力が巻き付け継続ステップ時における張力の５倍を越えるので、キャリアテープの整列が乱れ、最外周の巻姿と同様、大きな巻乱れが生じた。
【産業上の利用可能性】
【００８５】
本発明に係るキャリアテープの巻回方法は、小型の電子部品、半導体、携帯機器、情報機器、精密機器等の製造分野で使用される。
【符号の説明】
【００８６】
１        キャリアテープ
２        テープ本体
３        送り孔
４        収納エンボス
５        キャリアテープの先端部側
６        キャリアテープの末端部側
１０      巻取リール
１１      巻芯
１２      フランジ
【図１】
2019094194.tif 000005
【図２】
2019094194.tif 000006
【図３】
2019094194.tif 000007
【図４】
2019094194.tif 000008
【図５】
2019094194.tif 000009
【図６】
2019094194.tif 000010
【図７】
2019094194.tif 000011
【図８】
2019094194.tif 000012
【図９】
2019094194.tif 000013
【図１０】
2019094194.tif 000014